(57)【特許請求の範囲】
【請求項１】
ＣＲＤハウジングの上端から突出してスタブチューブ上端面まで覆い、内側でＣＲＤハウジングとスタブチューブとの隅肉溶接部に干渉しない形状を有し、外径寸法がスタブチューブと略一致し、応力腐食割れ感受性の低い材料で構成されたキャップ状部材を被覆させ、その部材の下端部でスタブチューブとレーザシール溶接、上部でＣＲＤハウジング側面とのレーザシール溶接をすることにより、ＣＲＤハウジングとスタブチューブとの溶接部およびＣＲＤハウジングの熱影響部からの炉水の漏洩発生を予防することを特徴とする原子炉炉底部の補修方法。
【請求項２】
前記キャップ状部材の下端部とスタブチューブとのレーザシール溶接を行う方法において、レーザビームに先行して不活性ガスを噴射し溶融部の水分を除去することに溶接時の噴出し事象を防ぐ請求項１記載の原子炉炉底部の補修方法。
【請求項３】
前記キャップ状部材の上端部とＣＲＤハウジングとのレーザシール溶接を行う方法において、レーザビームに先行して不活性ガスを噴射しキャップ状部材内部の水位を下げ溶融部の水分を除去し噴出し事象を防ぐ請求項１記載の原子炉炉底部の補修方法。
【請求項４】
スタブチューブ表面にき裂がある場合に、
加熱用レーザビームをき裂部分に照射に照射してき裂の水分を除去し、続いて溶接用レーザビームを照射してき裂部分を加熱溶融させ、これらの加熱用レーザビームおよび溶接用レーザビームを、筒状体の原子炉内部分の全面および筒状体と原子炉炉底部との溶接部のき裂に照射することにより、新たなき裂の発生を予防することを特徴とする請求項１から請求項３のいずれか１項記載の原子炉炉底部の補修方法。
【請求項５】
スタブチューブ表面にき裂がある場合に、
加熱用レーザビームの照射により前記き裂内部の水分を除去するとともに、追随して溶接用レーザビームの照射により加熱溶融させ、前記加熱用レーザビームおよび溶接用レーザビームを、スタブチューブの全面および前記スタブチューブと下鏡との溶接部に照射し、表面に応力腐食割れ感受性の低い材料で肉盛溶接を行い、スタブチューブ表面および下鏡との溶接部表面でのき裂を補修して、新たなき裂の発生を予防することを特徴とする請求項１から請求項４のいずれか１項記載の原子炉炉底部の補修方法。
【発明の詳細な説明】
【技術分野】
【０００１】
本発明は沸騰水型原子炉および加圧水型原子炉の原子炉容器の炉底部に設けられた制御棒駆動機構（以下、「ＣＲＤ」という。）や加圧水型原子炉炉底部にある炉心計測センサー用の貫通チューブなどの筒状体の補修方法に係り、筒状体の溶接部近傍等に発生したき裂からの炉水漏洩を防止し、補修および将来の炉水漏洩を防ぐ予防保全を図る原子炉炉底部の補修方法に関する。
【背景技術】
【０００２】
図６は、沸騰水型原子炉の全体構成を一部断面として示す拡大図であり、図７は図６に示した炉底部を拡大して示す断面図である。【０００３】
図６および図７に示すように、沸騰水型原子炉における原子炉圧力容器下鏡１には、ＣＲＤが収納されるＣＲＤハウジング３と、ＣＲＤハウジング３を支えるスタブチューブ２が設けられている。【０００４】
そして、図７に示すように、スタブチューブ２が原子炉圧力容器下鏡（以下、「下鏡」という。）１に溶接部４により溶接されており、スタブチューブ２と下鏡１を貫通してＣＲＤハウジング３がスタブチューブ２の上部で溶接されている。【０００５】
また、図７に（ａ）、（ｂ）、（ｃ）で示すように、溶接部付近の熱影響部は、特に応力腐食割れ感受性が高くなっている。また、溶接部に内在する欠陥のためにき裂が発生して炉水が漏洩する事象が、特に応力腐食割れに対する知見がなかった時期に建設された古いプラントで報告されている。【０００６】
従来では、原子炉炉底部ＣＲＤハウジングの貫通部スタブチューブにき裂が発生し、炉水の漏洩事象が発見された場合、ＣＲＤハウジングおよびスタブチューブ全体を交換するか、あるいはＣＲＤハウジングを内側からローラで拡管変形させ、圧力容器下鏡貫通穴に押付け漏洩ルートを塞ぐ方法、または漏洩部分を円筒形のメカニカルシール部材で囲い込むなどの処置が施されている。【０００７】
また、き裂深さが浅く、貫通していない場合の補修方法としては、き裂部を機械加工または放電加工により除去した後、ＴＩＧ溶接やレーザ溶接によって肉盛補修する方法、あるいは表面き裂のみを溶接する封止溶接方法が検討されている。【０００８】
従来のＣＲＤハウジングおよびスタブチューブ全体を交換する方法では、工事の準備と交換に要する作業が長期間に及ぶため、原子炉の停止期間が長く、工事費用が極めて高くなっていた。【０００９】
また、ローラ拡管方法は簡易な方法であるが、原子炉の運転サイクルでの熱変形のため拡管部からの再漏洩が生じ易く、長期間での完全封止は困難な方法であった。【００１０】
さらに、シール機構部材を取り付ける封止方法では、漏洩している箇所が限定された対処方法であった。【００１１】
なお、従来では、き裂部を機械加工または放電加工により除去した後、ＴＩＧ溶接やレーザ溶接によって肉盛補修する方法等（特許文献１−６参照）では、既存のスタブチューブあるいはその溶接部が持つ弱点として新たにき裂が発生する可能性が高く、この点については格別の対処が施し難く、恒久的な対策とはならないものであった。【００１２】
また、加圧水型原子炉の底部にある炉心計測センサー用の貫通チューブなどの筒状体においてもき裂の発生とその補修は重要な課題となっている。
【特許文献１】特開平１０−０３０９９１号公報
【特許文献２】特開２００３−３２０４７２号公報
【特許文献３】特開２００４−２２６３２９号公報
【特許文献４】特開２００４−２９４３７２号公報
【特許文献５】特開２００６−３３７１７５号公報
【特許文献６】特開２００８−０２０４４７号公報
【発明の開示】
【発明が解決しようとする課題】
【００１３】
上述したように、従来技術においては、工事の準備と交換に要する作業が長期間に及び、原子炉の停止期間が長く、工事費用が極めて高くなり、また、原子炉の運転サイクルでの熱変形のため拡管部からの再漏洩が生じ、長期間での完全封止が困難であった。さらに、シール機構部材を取り付ける封止方法では、漏洩している箇所が限定され、新たにき裂が発生する等、恒久的な対策とはならないものであった。【００１４】
また、恒久的な方法としては、ＣＲＤハウジングおよびスタブチューブなど原子炉容器を貫通して設けられた筒状体の全体を交換する方法があるが、多数のスタブチューブでの漏洩事象がある場合には適用が難しい。【００１５】
本発明はこのような事情に鑑みてなされたものであり、既存のＣＲＤハウジングおよびスタブチューブなど原子炉容器を貫通して設けられた筒状体を交換することなく、恒久的な漏洩対策工法である原子炉炉底部の補修方法を提供することを目的とする。
【課題を解決するための手段】
【００１８】
前記の目的を達成するため、本発明では、ＣＲＤハウジングの上端から突出してスタブチューブ上端面まで覆い、内側でＣＲＤハウジングとスタブチューブとの隅肉溶接部に干渉しない形状を有し、外径寸法がスタブチューブと略一致し、応力腐食割れ感受性の低い材料で構成されたキャップ状部材を被覆させ、その部材の下端部でスタブチューブとレーザシール溶接、上部でＣＲＤハウジング側面とのレーザシール溶接をすることにより、ＣＲＤハウジングとスタブチューブとの溶接部およびＣＲＤハウジングの熱影響部からの炉水の漏洩発生を予防することを特徴とする原子炉炉底部の補修方法を提供する。
【発明の効果】
【００１９】
本発明によれば、原子炉炉底部を貫通して設けられた筒状体の表面に加熱用レーザビームをき裂部分に照射してき裂の水分を除去し、続いて溶接用レーザビームを照射してき裂部分を加熱溶融させ、これらの加熱用レーザビームおよび溶接用レーザビームを、筒状体の原子炉内部分の全面および筒状体と原子炉炉底部との溶接部のき裂に照射することにより、新たなき裂の発生を予防することが出来る。
【図面の簡単な説明】
【００２０】
【図１】本発明の第１実施形態として沸騰水型原子炉の炉底部、ＣＲＤハウジングおよびスタブチューブの要部拡大図。
【図２】（ａ）、（ｂ）、（ｃ）は本発明の第１実施形態によるスタブチューブ全面の封止溶接手順を示す説明図。
【図３】（ａ）、（ｂ）、（ｃ）は本発明の第２実施形態を示す説明図。
【図４】本発明の第３実施形態による加圧水型原子炉への適用例を示し、原子炉底部にある計装管用の貫通チューブ部分を示す説明図。
【図５】図４に示したＡ部の拡大図で封止溶接部分を示す図。
【図６】沸騰水型原子炉の構成を示す部分断面図。
【図７】従来例を説明する要部拡大図。
【発明を実施するための最良の形態】
【００２１】
以下、本発明に係るスタブチューブ表面および下鏡との溶接部表面でのき裂を補修し、新たなき裂の発生を予防する予防保全方法の実施形態、およびＣＲＤハウジングの隅肉溶接部あるいは熱影響部にき裂が生じ貫通した場合でも炉水の漏洩を防ぐキャップ状部材の取付溶接方法の実施形態について、図面を参照して説明する。【００２２】
［第１実施形態（図１、図２）］
図１は本発明の第１実施形態による原子炉炉底部の補修方法を説明するための要部拡大図であり、図２（ａ）、（ｂ）、（ｃ）は手順を示す作用説明図である。【００２３】
本実施形態では、沸騰水型原子炉の原子炉圧力容器炉底部の下鏡１における、ＣＲＤハウジング貫通部スタブチューブ２の表面に発生したき裂を封止する方法について、説明する。【００２４】
この場合、加熱用レーザビームの照射により、き裂内部の水分を除去する。そして、溶接用レーザビームの照射により加熱溶融を生じさせる。加熱用レーザビームおよび溶接用レーザビームは、スタブチューブ２の全面およびスタブチューブ２と下鏡１との溶接部に照射する。これにより、表面に応力腐食割れ感受性の低い材料で肉盛溶接を行い、スタブチューブ２の表面および下鏡１との溶接部表面におけるき裂を補修して、新たなき裂の発生を予防する。【００２５】
なお、本発明者らは既に、溶接方法をスタブチューブの周囲にアクセスできるように適用した６制御軸を有する装置を提案している。【００２６】
すなわち、装置全体の旋回軸、溶接トーチを径方向に駆動する進展軸、溶接トーチを上下方向に駆動する上下軸、スタブチューブの下鏡傾斜面の傾斜角沿って駆動する傾斜駆動軸、トーチの向きをスタブチューブ側面から下鏡まで連続して変化させるトーチ回転軸、傾斜駆動軸の回転によりずれるトーチの位置を補正するためのヘッド回転軸、の６制御軸を持つ構成のものである。そして、特に装置全体の旋回角に応じて谷側では０度、中間部では最大傾斜角、山側では０度に変化する前記傾斜駆動軸が円弧状に駆動する機構を持ち、スタブチューブの周囲の三次元的に変化する下鏡との溶接部に対して追随できるものである。【００２７】
以下においては、上記溶接機を用いて既存のスタブチューブ２の表面および下鏡１との溶接部に応力腐食割れ感受性の低い材料で肉盛溶接を行うことにより、スタブチューブのき裂を補修しあるいは新たな亀裂の発生を防ぐ溶接方法について説明する。【００２８】
図１に示すように、本実施形態においては、スタブチューブ２の表面および下鏡１との溶接部４への封止溶接層を生成することにより、溶接部４を形成する。【００２９】
そして、図２（ａ）、（ｂ）、（ｃ）に示すように、溶接熱影響部のき裂からの炉水の漏洩を防止する方法を実施する。【００３０】
はじめに、加熱および溶接レーザビーム溶接装置を用いて下鏡傾斜部に沿ってスタブチューブの下部と溶接部４に封止溶接６を行う。【００３１】
この場合、溶接装置はレーザファイバーの取付口が山側にあることで下鏡１との干渉を防ぐ構造となっているため、左右方向では取扱いが異なる装置を使用して右側傾斜部および左側傾斜部の施工を行う。なお、下鏡１の内面には、クラッド層１ａが形成されている。【００３２】
次に、加熱および溶接レーザビーム溶接装置を用いて、スタブチューブ２の側面部位の施工を水平方向に封止溶接７を行い埋めていく。このとき、溶接装置の使用上の取扱方法については特に問わない。【００３３】
スタブチューブ上端部では、角部になっているため、フィラーメタルの位置を固定することができない。このため、僅かではあるが、施工することができない部位７ａが残る。【００３４】
封止溶接層６、７の厚さは、既存母材あるいは溶接金属との希釈を考慮して３層、３ｍｍ程度とするが、単に漏洩部を塞ぐだけの目的であれば１層でもよい。【００３５】
通常の溶接法では、き裂に残留する水分蒸気が噴出する事象が発生するが、上記溶接方法による施工においては、蒸気噴出事象によるピットのない健全な封止溶接層を生成することができる。【００３６】
［第２実施形態（図３）］
図３（ａ）、（ｂ）、（ｃ）は、本発明の第２実施形態を示す説明図であり、キャップ状部材８により覆う状態でシール溶接を行うことにより、ＣＲＤハウジングとスタブチューブとの溶接部５および図１で示したＣＲＤハウジングの熱影響部のき裂からの炉水の漏洩を防ぐ方法を示す説明図であり、その手順および作用を示している。【００３７】
図３（ａ）、（ｂ）、（ｃ）では、図２で説明した第１実施形態であるスタブチューブ２の表面および下鏡１との溶接部への封止溶接層６，７の生成から引き続いて施工する手順を示してある。【００３８】
はじめに、図３（ａ）に示すように、ＣＲＤハウジングの上端が突出してスタブチューブ上端面まで覆い、内側でＣＲＤハウジング３とスタブチューブ２との隅肉溶接部５に干渉しない形状であって、外径寸法はスタブチューブ２の外径とおおむね一致し、応力腐食割れ感受性の低い材料でできたキャップ状部材８をかぶせる。【００３９】
次に、図３（ｂ）に示すように、キャップ状部材８が動かないように下端部でスタブチューブ２と点付けレーザ溶接を行い、第１実施形態で施工できなかったスタブチューブ上部の遣り残した部位７ａを含めてキャップ状部材の下部でスタブチューブとレーザシール溶接９を行う。このとき、溶接ビームに先行して不活性ガスを溶接面に吹き付け、キャップ状部材８の下面とスタブチューブ上端面との間隙９ａにある水分を除去することで水の蒸発を抑え、蒸気噴出事象によるピットのない、健全なシール溶接部９を生成することができる。【００４０】
最後に、図３（ｃ）に示すように、キャップ状部材８の上部でＣＲＤハウジング３の側面とレーザシール溶接部１０により溶接を行う。このとき、溶接ビームに先行して不活性ガスをＣＲＤハイジング溶接部に吹き付け、キャップ状部材内部８ａの水位を下げることにより溶融部の水分を除去し噴出事象を防ぐことができる。【００４１】
キャップ状部材内部８ａには除去できなかった水分と不活性ガスが残留することになるが不都合はない。【００４２】
本実施形態では、スタブチューブと下鏡１との溶接部に施す封止溶接部６とスタブチューブ側面に施す封止溶接部７の施工を行い、その後で請求項２記載のＣＲＤハウジングとスタブチューブとの溶接部を覆うキャップ状部材８をＣＲＤハウジングとシール溶接部１０、スタブチューブ上部とシール溶接部９で接合する。【００４３】
本実施形態によれば、ＣＲＤハウジングの上端が突出してスタブチューブ上端面まで覆い、内側でＣＲＤハウジングとスタブチューブとの隅肉溶接部に干渉しない形状であって、外径寸法はスタブチューブとおおむね一致し、応力腐食割れ感受性の低い材料でできたキャップ状部材をかぶせ、その部材の下端部でスタブチューブとレーザシール溶接、上部でＣＲＤハウジング側面とレーザシール溶接することにより、ＣＲＤハウジングとスタブチューブとの隅肉溶接部あるいはＣＲＤハウジングの熱影響部にき裂が生じ貫通した場合でも炉水の漏洩が発生しない予防保全方法を提供することができる。【００４４】
［第３実施形態（図４，図５）］
図４および図５は本願の第３実施形態として、加圧水型原子炉（ＰＷＲ）への適用例を示している。【００４５】
図４は加圧水型原子炉１１の原子炉容器１２を示す全体の縦断面図である。この図４に示すように、原子炉容器１２内には炉心１３が設けられ、この炉心１３から計装筒１４が垂下し、原子炉底部１２ａに設けた複数の貫通チューブ１５を通して炉底部外方に貫通している。すなわち、計装筒１４は貫通チューブ１５内を通り、炉心１３の下部から、核分裂反応が起こっている炉心１３の上部まで到達している。計装筒１４には、図示省略の移動式センサーが挿入されており、これらのセンサーによって炉心１３の燃焼状態を把握するようになっている。【００４６】
そして、各貫通チューブ１５には配線１６を介して計測駆動装置１７が設けられており、センサーの計測信号は、原子炉容器１２の外部に設置された計測駆動装置１７で計測され、制御盤１８を経由して原子炉の運転に利用される。【００４７】
図５は、図４に示した貫通チューブ１５の原子炉容器１２の底部（ｖｉｉ部）を拡大して示す拡大縦断面図である。【００４８】
この図５に示すように、原子炉容器１２の底部１２ａを貫通する貫通チューブ１５が設けてあり、計装筒１４を保持する貫通チューブ１５は原子炉底部１２ａの孔２０を上下に貫通し、原子炉底部１２ａの内面で溶接されている。また、計装筒１４と貫通チューブ１５との間にはシール２１を設け、このシール２１によって原子炉内部に保持された水の漏洩を防止している。【００４９】
このように、本実施形態によれば、原子炉炉底部１２を貫通して固定された筒状体である貫通チューブ１５の内側に、計装筒１４が保持される。【００５０】
すなわち、加熱用レーザビームを貫通チューブ１５のき裂部分に照射して、き裂内の水分を除去し、続いて溶接用レーザビームを照射してき裂部分を加熱溶融により溶融させて溶接する（溶接部１９）。【００５１】
この溶接部１９において、これらの加熱用レーザビームおよび溶接用レーザビームを、貫通チューブ１５の原子炉内部分の全面および貫通チューブ１５と原子炉炉底部１２との溶接部１９のき裂に照射する。【００５２】
この方法を行うことにより、溶接用レーザビームの照射によるき裂部分の加熱溶融が行われ、新たなき裂の発生を効果的に予防することができる。
【符号の説明】
【００５３】
１‥原子炉圧力容器下鏡、１ａ‥下鏡内面のクラッド層、２‥スタブチューブ、３‥ＣＲＤハウジング、４‥スタブチューブと下鏡部との溶接部、５‥スタブチューブとＣＲＤハウジングとの溶接部、６‥スタブチューブと下鏡との溶接部に施す封止溶接部、７‥スタブチューブ側面に施す封止溶接部、７ａ‥スタブチューブ側面に施す封止溶接部ができない部位、８‥キャップ状部材、８ａ‥キャップ状部材で囲まれた空間、９‥キャップ状部材とスタブチューブ上部に施すシール溶接部、９ａ‥キャップ状部材とスタブチューブ上部との間隙、１０‥キャップ状部材とＣＲＤハウジング間に施すシール溶接部、１１‥加圧水型原子炉、１２‥原子炉容器、１２ａ‥原子炉容器底部、１３‥炉心、１４‥計装筒、１５‥貫通チューブ、１６‥配線、１７‥計測駆動装置、１８‥制御盤、１９‥溶接部、２１‥シール
【図１】
0005570995.tif 000002
【図２】
0005570995.tif 000003
【図３】
0005570995.tif 000004
【図４】
0005570995.tif 000005
【図５】
0005570995.tif 000006
【図６】
0005570995.tif 000007
【図７】
0005570995.tif 000008